50 g 의 흑연 과 34 % 의 농도 를 가진 500 g 의 염산 을 혼합 하 여 혼합물 을 형성 하 였 다 . 혼합물 을 85 ℃ 로 3 시간 동안 교반 하 면서 가열 하 였 다 . 그런 후 에 혼합물 을 세 척하 고 여과 한 후 12 시간 동안 60 ℃ 에서 건조 하 여 산 처리 된 흑연 을 얻 었 다 . 그런 후 에 산 처리 된 흑연 을 10 : 1 의 중량 비 로 유기 폴리머 폴리테트라플루오로에틸렌 ( PVDF ) 과 혼합 하 여 혼합물 을 형성 하 는 한편 , 21 . 5 g 의 SnSO 4 를 물 에 용해 하 여 400 ml 용액 을 형성 하 고 그런 후 에 용액 을 교반 하 면서 혼합물 에 첨가 하 였 다 . 혼합물 을 용량 플라스크 속 에 첨가 한 후 물 바스 에 놓 고 85 ℃ 로 가열 하 였 다 . 35 g 의 타르타르산 을 탈 이온 수 에 첨가 하 여 250 ml 용액 을 형성 한 후 용액 을 용량 플라스크 에 적하 하 여 천천히 첨가 하 였 다 . 60 g 의 수소 화 붕소 나트륨 을 탈 이온 수 에 첨가 하 여 250 ml 용액 을 형성 한 후 용액 을 용량 플라스크 에 적하 하 여 천천히 첨가 하 였 다 . 그런 후 에 용량 플라스크 에 있 는 용액 을 2 시간 동안 85 ℃ 에서 교반 하 였 다 . 용량 플라스크 에 있 는 용액 을 여과 하 여 반응 생성물 을 형성 하 고 , 반응 생성물 을 12 시간 동안 진공 하 에서 80 ℃ 에서 건조 한 후 10 시간 동안 진공 하 에서 600 ℃ 에서 소결 하 여 음극 활성 재료 샘플 C 2 를 얻 었 다 .